(57)【要約】  本発明は、不透明な着色ガラス・セラミック物品、および、標準的な金属加工工具を使用して所望の形状へと容易に形成することができる、不透明な着色ガラス・セラミック物品の製造に関する。これらの物品に使用するガラス・セラミック材料は、雲母結晶を主要相として含む。所望の色は、前駆体ガラスへの着色料系の添加によってもたらされる。特定の実施の形態では、本発明は、黒色のガラス・セラミック物品を対象とし、黒色は、２０重量％の濃度の酸化鉄の添加によってもたらされ、これによって、鉄が豊富な雲母相を有するガラス・セラミック、および／または、鉄が豊富な雲母相と酸化鉄相を有するガラス・セラミックを生じることができる。
2011519339.tif 000002
【特許請求の範囲】
【請求項１】
着色された、機械加工可能なガラス・セラミック物品を製造するためのセラミック化に適した組成物であって、バッチ化した前記組成物が、重量パーセントで：
２５〜７５％のＳｉＯ2
０〜２６％のＡｌ2Ｏ3
０〜１５％のＢ2Ｏ3
５〜３５％のＭｇＯ
３〜２０％のＦ
０〜２０％のＫ2Ｏ
０〜５％のＴｉＯ2
０〜１５％のＮａ2Ｏ
０〜７％のＬｉ2Ｏ
０〜７％のＺｒＯ2
０〜２５％のＳｒＯ
０〜２５％のＢａＯ
および、前記着色料が鉄の場合に前記着色料が０重量％＜着色料≦２０重量％の量で存在する以外は、０重量％＜着色料≦３重量％の量の着色料；
から実質的になり、
ここで、前記着色料が、遷移金属酸化物および／または硫化物として前記バッチに加えられることを特徴とする、組成物。
【請求項２】
セラミック化後に、前記組成物が、３ケイ素、４ケイ素、または非アルカリ含有の雲母相、および中間体雲母相からなる群より選択される雲母相を含むことを特徴とする請求項１記載の組成物。
【請求項３】
セラミック化後に、鉄が、
（ａ）鉄が豊富な雲母結晶、および
（ｂ）酸化鉄が混じった、鉄が豊富な雲母結晶
からなる群より選択される形態で存在することを特徴とする請求項１記載の組成物。
【請求項４】
黒色に着色された機械加工可能なガラス・セラミック物品の製造に適した組成物であって、バッチ化された前記組成物が、重量パーセントで：
４０〜６５％のＳｉＯ2
１０〜２０％のＡｌ2Ｏ3
３〜１０％のＢ2Ｏ3
１０〜２５％のＭｇＯ
４〜９％のＦ
１〜１５％のＫ2Ｏ
２〜２０％のＦｅＯ＋Ｆｅ2Ｏ3
０〜５％のＴｉＯ2
０〜５％のＮａ2Ｏ
０〜５％のＬｉ2Ｏ
から実質的になり、ここで、セラミック化後に、鉄が、
（ａ）鉄が豊富な雲母結晶、および
（ｂ）酸化鉄が混じった、鉄が豊富な雲母結晶
からなる群より選択される形態で存在することを特徴とする、組成物。
【請求項５】
携帯用電子装置のコンポーネントを収納するのに適した物品であって、前記物品が、重量パーセントで：
２５〜７５％のＳｉＯ2
０〜２６％のＡｌ2Ｏ3
０〜１５％のＢ2Ｏ3
５〜３５％のＭｇＯ
３〜２０％のＦ
０〜２０％のＫ2Ｏ
０〜５％のＴｉＯ2
０〜１５％のＮａ2Ｏ
０〜７％のＬｉ2Ｏ
０〜７％のＺｒＯ2
０〜２５％のＳｒＯ
０〜２５％のＢａＯ
および、前記着色料が鉄の場合に前記着色料が０重量％＜着色料≦２０重量％の量で存在する以外は、０重量％＜着色料≦３重量％の量の着色料；
から実質的になるバッチ化された組成を有する、着色された、機械加工可能なガラス・セラミックを含み、
ここで、前記ガラス・セラミック物品が、前記電子装置の内部コンポーネントを取り囲み、かつ、保護し、前記物品が利用者と前記電子装置の前記内部コンポーネントとの通信を可能にするための１つまたは複数の開口部を有し、それによって、前記装置が、前記利用者が見るための情報を表示することができ、前記装置と通信ネットワークとのワイヤレス通信を可能にする、物品。
【請求項６】
携帯用電子装置のコンポーネントを収納するのに適した物品であって、前記物品が：
４０〜６５％のＳｉＯ2
１０〜２０％のＡｌ2Ｏ3
３〜１０％のＢ2Ｏ3
１０〜２５％のＭｇＯ
４〜９％のＦ
１〜１５％のＫ2Ｏ
２〜２０％のＦｅＯ＋Ｆｅ2Ｏ3
０〜５％のＴｉＯ2
０〜５％のＮａ2Ｏ
０〜５％のＬｉ2Ｏ
から実質的になる、バッチ化された組成を有する黒色に着色された機械加工可能なガラス・セラミックを含み、
ここで、前記ガラス・セラミック物品が、前記電子装置の内部コンポーネントを取り囲み、かつ、保護し、前記物品が、前記利用者と前記電子装置の前記内部コンポーネントとの通信を可能にするための１つまたは複数の開口部を有し、それによって、前記装置が、利用者が見るための情報を表示することができ、前記装置と通信ネットワークとのワイヤレス通信を可能にする、物品。
【発明の詳細な説明】
【関連出願の相互参照】
【０００１】
本願は、米国特許法３５ Ｕ.Ｓ.Ｃ.§１１９（ｅ）の下、２００８年５月１日出願の米国仮特許出願第６１／０４９，６１４号の優先権の利益を主張する。
【技術分野】
【０００２】
本発明は、電子装置のための耐久性の筐体として使用することができる、機械加工可能な着色ガラス・セラミックを対象とする。具体的には、本発明は、電子装置のための耐久性の筐体として使用することができる、雲母相含有ガラス・セラミックを対象とする。
【背景技術】
【０００３】
雲母はフィロケイ酸塩に分類され、その基本的な構造的特徴は、８面体配位のカチオン層が、連結した（Ｓｉ，Ａｌ）Ｏ4４面体の同一の２つの層の間に挟まれている、複合材シートであることである。雲母の構造の一般式は、非特許文献１で確認することができ、その構造は次のように表せる：
Ａ0-5Ｒ2-3Ｔ4Ｏ10Ｘ2
ここで：
Ａ＝大きい一価または二価のイオン（例えば、Ｎａ+、Ｋ+、Ｒｂ+、Ｃｓ+、Ｃａ2+、Ｓｒ2+、Ｂａ2+）、または部分的な空位（下付き文字「０」で表す）、
Ｒ＝８面体配位のカチオン（例えばＬｉ+、Ｍｇ2+、Ｆｅ2+、Ｍｎ2+、Ｚｎ2+、Ａｌ3+、Ｆｅ3+、Ｍｎ3+、Ｖ3+）、
Ｔ＝４面体配位のカチオン（主にＳｉ4+。Ａｌ3+およびＢ3+も含む）、および
Ｘ＝アニオン（主に、鉱物中ではＯＨ-、ガラス・セラミック中ではＦ-である。Ｘは、一部、Ｏ2-であってもよい）
である。
【０００４】
雲母は極めて一般的な岩石であり、多数の分類体系が存在する。ガラス・セラミックにおいては、雲母は、典型的には、アルカリ性（アルカリイオンを含む）と非アルカリ性（一価のイオンを含まない）に、また、３ケイ素（上記式におけるＴ4が（Ｓｉ3Ａｌ）の場合）と４ケイ素（Ｓｉ4）に分類される。これらの組成のパラメータを変化させて、ガラス・セラミックに所望の特性を生じさせることができる。
【０００５】
雲母結晶相に基づいた、機械加工可能な雲母のガラス・セラミックは、そもそも、３０年以上も前に開示されており［例えば特許文献１〜４］、下記表１は、雲母の構造を有する、３ケイ素、４ケイ素、および非アルカリのガラス・セラミックの一般式を示しており、アルカリ含有ガラス・セラミックには、３ケイ素および４ケイ素の種類が含まれる。これらの材料は、従来の高速の金属加工工具を使用して高い耐久性へと機械加工可能なその並外れた能力に基づいて、多数の用途が見出されている。それらの組成および、核生成および結晶化の温度をしっかりと調整することによって、材料が元々有する機械加工性を最も高める高い二次元の縦横比を有する、比較的大きい雲母結晶の「カードで作った家のように不安定な」微細構造を含む、広範な微細構造を得ることができる（非特許文献２参照）。さらには、これらの物品の製造において理解すべき実施態様および理論考察についての広範囲に及ぶ研究、ならびに結晶化の議論を提供する、ガラス・セラミックの分野における基本特許である特許文献５（Ｓｔｏｏｋｅｙ）も参照されたい。
【０００６】
機械加工可能な雲母のガラス・セラミックは、典型的には、生来的に白色を有する。しかしながら、特定の用途、特に消費者志向の製品では、機械加工可能な着色ガラス・セラミックが望まれている。特に興味を引くのは、黒色または深いチャコール・グレー色であろう。不透明なガラス・セラミックへの着色料の添加は、当技術分野において周知である。特許文献６には、カナサイトの着色ガラス・セラミックが開示されているが、これらは機械加工可能な材料ではない。特許文献２において、Ｄ.Ｇ.Ｇｒｏｓｓｍａｎは、ガラス着色料、例えば、遷移金属酸化物、希土類酸化物、およびＡｕなどのコロイド金属を、典型的には２％未満の濃度で、４ケイ素雲母のガラス・セラミックに添加することについて開示している。好ましい実施の形態では、着色料は、形成直前に溶融ガラスに添加され、最終的なガラス・セラミックにマーブル様の効果をもたらした。この特許は５％未満の着色料が好ましいことを示唆しているが、その請求項２に記載される範囲は、合計で０〜２０％のガラス着色料に及んでいる。
【先行技術文献】
【特許文献】
【０００７】
【特許文献１】米国特許第３，６８９，２９６号明細書
【特許文献２】米国特許第３，７３２，０８７号明細書
【特許文献３】米国特許第３，８３９，０５５号明細書
【特許文献４】米国特許第３，７５６，８３８号明細書
【特許文献５】米国特許第２，９２０，９７１号明細書
【特許文献６】米国特許第５，０７０，０４４号明細書
【非特許文献】
【０００８】
【非特許文献１】Dana’s New Mineralogy、R.V. Gaines et al.、eds. (John Wiley & Sons、New York 1997), pages 1444-1446
【非特許文献２】W. Hoeland and G. Beall、Glass-Ceramic Technology (Amer. Ceramic Soc., Westerville, OH, 2002), pages 7-9 and 236-241
【発明の概要】
【発明が解決しようとする課題】
【０００９】
例えば、携帯電話、音楽プレイヤー、ノート型パソコン、ゲーム用コントローラ、コンピューター「マウス」、電子書籍リーダーおよび他の装置など、家庭用電化製品の筺体または本体として使用するための耐久性のガラス・セラミック物品は、現在のプラスティックおよび金属などの材料と比較して、重量および／または、衝撃損傷（例えば、へこみ）への抵抗力など、ある特定の利点を有しており、望ましい。これらの用途のための、着色された耐久性のガラス・セラミック物品の実現が特に望まれている。
【課題を解決するための手段】
【００１０】
本発明は、標準的な金属加工工具を使用して、所望の形状へと容易に成形することができる、不透明な着色ガラス・セラミック物品、および、その製造に関する。これらの物品を製造するのに用いられるガラス・セラミック材料は、主要結晶相として雲母結晶を含む。所望の色は、前駆体ガラスへの着色料系の添加によってもたらされる。前駆体ガラスに着色料を添加することによって、色は物品本体全体にわたって均質になり、物品の表面だけに限定されない。色は、白から黒色までの範囲を含み、黄色、青色、緑色、灰色、および、選択した着色料を前駆体ガラスに添加することによって達成可能であろう他の色が挙げられる。特定の実施の形態では、本発明は、黒色のガラス・セラミック物品を対象とし、黒色は、鉄が豊富な雲母相の相集合、または雲母相と酸化鉄相の混合物を生じうる、２０重量％の濃度の酸化鉄の添加によってもたらされる。ガラス・セラミック物品は、さまざまな消費者向け電子物品、例えば、携帯電話および無線通信可能な他の電子装置、音楽プレイヤー、ノート型パソコン、ゲーム用コントローラ、コンピューター「マウス」、電子書籍リーダーおよび他の装置などに用いることができる。ガラス・セラミック物品は、手にしたときに「楽しい感じ」を与えることが分かっている。
【００１１】
着色された、機械加工可能なガラス・セラミック物品は、本明細書に記載された組成範囲内のバッチ化材料を提供し、前記バッチ化材料からガラスを調製した後、前記ガラスをセラミック化して、機械加工可能な着色ガラス・セラミックを形成することによって達成することができる。本発明の組成物をセラミック化する時間および温度は、典型的には、３〜１２時間および８５０〜１２００℃の範囲である。
【図面の簡単な説明】
【００１２】
【図１】４面体および８面体の層、および層間にＫ+イオンを有する、フロゴパイト構造：ＫＭｇ3（Ｓｉ3Ａｌ）Ｏ10（ＯＨ，Ｆ）2を示す概略図。
【図２】雲母（Ｍ）およびヘマタイト（Ｈ）のピーク（印を付けた）を有する組成物ＶＦのＸ線回折パターン。
【図３】本体にドリルで穴を開けた、機械加工した黒色ガラス・セラミック体の写真。
【発明を実施するための形態】
【００１３】
本明細書の組成物が０〜Ｘ重量％の範囲で与えられる場合、これは、バッチに加えた材料のことを表し、汚染物質レベルの同一材料は除外される。当業者に周知の通り、金属、例えば鉄は、バッチ化ガラスおよびガラス・セラミック製品において、汚染物質レベルで頻繁に見出される。したがって、バッチ材料が０〜Ｘ重量％の範囲であると記載される事例では、これは「添加された材料」のことをいい、「加えた材料が０重量％である」事例では、最終的なガラス・セラミック材料中に存在しうるものは汚染物質材料であることが理解されるべきである。
【００１４】
前述の通り、当技術分野では、多くの機械加工可能なガラス・セラミック組成物が記載されており、３ケイ素雲母結晶構造に基づくもの（米国特許第３，６８９，２９３号明細書）、４ケイ素雲母結晶構造に基づくもの（米国特許第３，７３２，０８７号および同第３，８３９，０５５号の各明細書）、および非アルカリ含有雲母結晶構造に基づくもの（米国特許第３，７５６，８３８号明細書）が挙げられる。表１に、当技術分野で記載される組成の概要を示す。
【表１】
2011519339.tif 000003
【００１５】
ガラス・セラミックは、一般的には酸化物または硫化物の形態をした選択した金属着色料を使用して着色することができる。それらは、ゼロより多く（＞０）最大３重量％までの量で、ドーパントとして加えられる。得られる色の例としては：
添加物なし：白
Ｃｏ3Ｏ4，ＣｏＯ：青紫色
ＮｉＯ：灰茶色
Ｃｒ2Ｏ3：緑茶色
ＣｕＯ：青緑色
ＦｅＯ，Ｆｅ2Ｏ3：緑茶色
ＮｉＳ：灰色
ＣｄＳ：黄色
が挙げられる。これらの色の種類は、先行技術である米国特許第３，６８９，２９３号および同第５，０７０，０４４号の各明細書に記載されるものと同様である。
【００１６】
機械加工可能な着色ガラス・セラミックについて研究し、上記組成範囲内のサンプルを調製する過程において、我々は、場合によっては酸化鉄が混ざっている、鉄が豊富な雲母に基づいた、鉄が豊富な機械加工可能な着色ガラス・セラミックの新領域を見出した。機械加工可能なガラス・セラミック中の高濃度の鉄を特徴とする先行技術は見出されていない。
【００１７】
一般的には、本発明の着色ガラス・セラミックは、重量％で：
２５〜７５％のＳｉＯ2
０〜２６％のＡｌ2Ｏ3
０〜１５％のＢ2Ｏ3
５〜３５％のＭｇＯ
３〜２０％のＦ
０〜２０％のＫ2Ｏ
０〜５％のＴｉＯ2
０〜１５％のＮａ2Ｏ
０〜７％のＬｉ2Ｏ
０〜７％のＺｒＯ2
０〜２５％のＳｒＯ
０〜２５％のＢａＯ
および、
前記着色料が鉄の場合に鉄が０重量％＜着色料≦２０重量％の量で存在する以外は、０重量％＜着色料≦３重量％の量の着色料、
を含む組成を有する。着色料は、金属酸化物および／または硫化物の形態で添加される。これらの着色料の例としては、限定はしないが、Ｃｏ3Ｏ4、ＣｏＯ、ＮｉＯ、Ｃｒ2Ｏ3、ＣｕＯ、ＦｅＯ、Ｆｅ2Ｏ3、ＮｉＳ、およびＣｄＳが挙げられる。ガラス製造の技術分野で既知の他の金属着色料もまた、所望の色を含めるのに使用することができる。上記組成範囲を用いて、３ケイ素、４ケイ素または非アルカリ性の雲母構造のガラス・セラミックを調製することができる。例えば、着色料を除く上記のすべてが存在する場合、雲母相が３ケイ素であるガラス・セラミックを調製することができる。ホウ素とアルミナを排除することによって、または、アルミナを５重量％未満に低減することによって、雲母相が４ケイ素であるガラス・セラミックを調製することができる。アルカリ（ＮａおよびＫ、Ｌｉは、これらの組成物においてアルカリと見なされる）を排除することによって、雲母相が非アルカリ性であるガラス・セラミックを調製することができる。さらには、本発明のガラス・セラミックでは、雲母相は、３ケイ素、４ケイ素または非アルカリ含有雲母相、および、例えば３ケイ素相と４ケイ素相の中間のものなどの中間雲母相からなる群より選択される。
【００１８】
本発明の１つの実施の形態では、鉄が豊富で機械加工可能な着色ガラス・セラミックは、重量％で：
４０〜６５％のＳｉＯ2
１０〜２０％のＡｌ2Ｏ3
３〜１０％のＢ2Ｏ3
１０〜２５％のＭｇＯ
４〜９％のＦ
１〜１５％のＫ2Ｏ
２〜２０％のＦｅＯ＋Ｆｅ2Ｏ3
０〜５％のＴｉＯ2
０〜５％のＮａ2Ｏ
０〜５％のＬｉ2Ｏ
を含む組成を有する。これらのガラス・セラミックは、鉄が豊富な３ケイ素雲母相を含み、さらには、酸化鉄相を含みうる。本発明の一部の実施の形態では、所望の黒色を達成するための好ましい鉄の濃度は７〜２０重量％の範囲である。
【００１９】
鉄−雲母系のガラス・セラミックを含めた、機械加工可能な着色ガラス・セラミックの例を、表２および３に示す。「ｘ」が前に付いている酸化物および硫化物は、提示する１００％の公称価値より過剰に加えられる。表２は、最終的にはセラミック化されてガラス・セラミックとなる、ガラス・バッチの形成に使用する金属酸化物または硫化物の適切な選択によって、多くの異なるガラス・セラミックの色が達成できることを示している。多くの場合、バッチ化ガラスの色と最終的なガラス・セラミックの色が異なることに留意することも重要である。例えば、表２のサンプルであるＴＶ、ＴＷおよびＶＬでは、ガラス組成物は黒色であるが、最終的なガラス・セラミックの色は、それぞれ、青紫色、ベージュ色および茶色である。したがって、当業者の能力の範囲内にある一部の実験においては、所望のガラス・セラミックの色の達成を確実にすることが必要であろう。表２において、組成物ＶＬは鉄が豊富な４ケイ素雲母相を含む。表３には、鉄が豊富な３ケイ素雲母相を有する、２種類の黒色ガラス・セラミックが記載されている。
【表２−１】
2011519339.tif 000004
【表２−２】
2011519339.tif 000005
【表３】
2011519339.tif 000006
【００２０】
多くの天然の雲母および他のフィロケイ酸塩は８面体位置に幾つかの鉄を含み、その最も一般的な鉱物は、式：Ｋ（Ｆｅ2+，Ｍｇ）3［（Ｓｉ3Ａｌ）Ｏ10］（ＯＨ，Ｆ）2を有する黒雲母である。この鉱物は、フロゴパイト（図１参照）、Ｋ（Ｍｇ）3［（Ｓｉ3Ａｌ）Ｏ10］（ＯＨ，Ｆ）2共に、完全な固溶体を形成する。フロゴパイトは、例えばＭＡＣＯＲ（商標登録）（コーニング・インコーポレイテッド社（米国ニューヨーク州コーニング所在））などの３ケイ素雲母のガラス・セラミックにおける主要結晶相である。他の雲母含有ガラス・セラミックは、異なる主要結晶相を有していて差し支えなく、または、追加の微結晶を含みうる。例えば、ＤＩＣＯＲ（コーニング・インコーポレイテッド社／Ｄｅｎｔｓｐｌｙ社）は、４ケイ素雲母を基本とし、添加セリアを含み、歯の修復に用いられる。Ｖｉｔｒｏｎｉｔ（Ｖｉｔｒｏｎ Ｓｐｅｚｉａｌｗｅｒｋｓｔｏｆｆｅ ＧｍｂＨ社（独国イェーナ所在））は、キャベツ頭の微細構造をした雲母結晶を有するガラス・セラミックであり、ホトベール（Ｐｈｏｔｏｖｅｅｌ）（住金ホトンセラミックス株式会社（日本所在））は、ガラス・マトリクス中にジルコニアの微結晶も含む、フッ素雲母型のガラス・セラミックである。
【００２１】
岩石ではあまり一般的ではないが、鉄の「エンドメンバー」である鉄雲母：Ｋ（Ｆｅ2+）3［（Ｓｉ3Ａｌ）Ｏ10］（ＯＨ，Ｆ）2および、雲母混合物であるフェリアンナイト：Ｋ（Ｆｅ2+，Ｍｇ）［（Ｓｉ3Ｆｅ3+）Ｏ10］（ＯＨ，Ｆ）2およびシデロフィライト：Ｋ（Ｆｅ2+2Ａｌ）［（Ｓｉ2Ａｌ2）Ｏ10］（ＯＨ，Ｆ）2など、鉄濃度の高い雲母も存在する。固溶体は、これらの相の中でもとりわけ、非常に一般的なものである。チタニアは、雲母中の別の構成成分であり、Ｔｉ3+と鉄との共存もまた色を暗くすることができる。雲母相およびそれらの固溶体のＸ線回折パターンは非常に類似しており、したがって、これらのガラス・セラミック中の雲母相の組成を正確に決定することは困難である。
【００２２】
鉄の濃度および熱処理に応じて、これらのガラス・セラミック中の鉄が豊富な雲母では、ヘマタイト（Ｆｅ2Ｏ3）およびマグネタイト（Ｆｅ2+（Ｆｅ3+）2Ｏ4）などの酸化鉄相が共存しうる。図２は、組成物ＶＦ（組成を表２に示す）のＸ線回折パターンを示している。主要相は、雲母（Ｍ）およびヘマタイト（Ｈ）である。ヘマタイトの存在にもかかわらず、ガラス・セラミックは、依然として、非常に機械加工可能なままである。
【００２３】
これらの鉄濃度の高い表３のガラス・バッチは、安定かつ流動性であり、成形品へと成形し、その後にセラミック化することができる。これはまだ実施していないが、より高濃度のシリカ（より粘性の）組成物の一部は、ほぼネット形状への押圧に適合するであろう。黒色のガラスでは、冷却の間にガラスから熱をさらに効率的に除去するために、比較的薄い形状のものを作ることが好ましい。図３は、物品の中心にドリルで開けた穴または開口部を有する、組成物ＶＦでできた機械加工した黒色のガラス・セラミック物品を示している。物品の大きさは１ｃｍ×１ｃｍ×３ｃｍである。
【００２４】
さらなる実施の形態では、本発明は、携帯用電子装置のコンポーネントを収納するのに適した物品を対象とし、前記物品は、セラミック化前に：
２５〜７５％のＳｉＯ2
０〜２６％のＡｌ2Ｏ3
０〜１５％のＢ2Ｏ3
５〜３５％のＭｇＯ
３〜２０％のＦ
０〜２０％のＫ2Ｏ
０〜５％のＴｉＯ2
０〜１５％のＮａ2Ｏ
０〜７％のＬｉ2Ｏ
０〜７％のＺｒＯ2
０〜２５％のＳｒＯ
０〜２５％のＢａＯ
および、前記着色料が鉄の場合に前記着色料が０重量％＜着色料≦２０重量％の量で存在する以外は、０重量％＜着色料≦３重量％の量の着色料
からなるバッチ化した組成を有する、機械加工可能な着色ガラス・セラミックを含み、
ここで、前記ガラス・セラミック物品は、前記電子装置の内部コンポーネントを取り囲み、かつ、保護し、前記利用者と前記電子装置の前記内部コンポーネントとの通信を可能にするための１つまたは複数の開口部を有し、前記装置が、利用者が見るための情報を表示することができ、前記装置と通信ネットワークとのワイヤレス通信を可能にする。
【００２５】
本発明は、携帯用電子装置のコンポーネントを収納するのに適した物品も対象とし、前記物品が、セラミック化前に：
４０〜６５％のＳｉＯ2
１０〜２０％のＡｌ2Ｏ3
３〜１０％のＢ2Ｏ3
１０〜２５％のＭｇＯ
４〜９％のＦ
１〜１５％のＫ2Ｏ
２〜２０％のＦｅＯ＋Ｆｅ2Ｏ3
０〜５％のＴｉＯ2
０〜５％のＮａ2Ｏ
０〜５％のＬｉ2Ｏ
からなるバッチ化された組成を有する、黒色に着色された、機械加工可能なガラス・セラミックを含み、
ここで、前記ガラス・セラミック物品は、前記電子装置の内部コンポーネントを取り囲み、かつ、保護し、前記物品が前記利用者と前記電子装置の前記内部コンポーネントとの通信を可能にするための１つまたは複数の開口部を有し、前記装置が、利用者が見るための情報を表示することができ、前記装置と通信ネットワークとのワイヤレス通信を可能にする。
【００２６】
本明細書に記載の材料、方法、および物品には、さまざまな変更および変形を成すことができる。本明細書に記載の材料、方法、および物品の他の態様は、明細書の検討、および、本明細書に記載の材料、方法、および物品の実施から明らかになるであろう。明細書および実施例は典型例と見なされることが意図されている。
【図１】
2011519339.tif 000007
【図２】
2011519339.tif 000008
【図３】
2011519339.tif 000009
【国際調査報告】
2011519339.tif 000010